ДВУХСЛОЙНОЕ ПОКРЫТИЕ ИЗ ОКСИДА ЦИРКОНИЯ С СОДЕРЖАНИЕМ СВЕРХЧИСТОГО МАТЕРИАЛА

1. Керамическая теплоизолирующая система (1) слоев, содержащая по меньшей мере:
подложку (4),
обеспечивающий адгезию металлический слой (7) на этой подложке (4), в частности непосредственное на этой подложке (4),
при необходимости пленку (10) оксида алюминия или выращенную из этого обеспечивающего адгезию слоя (7) оксидную пленку (10) непосредственно на обеспечивающем адгезию металлическом слое (7),
внутренний керамический слой (15) на обеспечивающем адгезию слое (7), и
наружный, в частности самый наружный, керамический слой (18) на внутреннем керамическом слое,
причем внутренний керамический слой (15) и наружный керамический слой (18) вместе образуют керамическое теплоизолирующее покрытие (13) на упомянутом обеспечивающем адгезию слое (7),
причем наружный керамический слой (18) по своему химическому составу по меньшей мере на 20% чище, в частности, по меньшей мере на 50% чище, чем внутренний керамический слой (15).
2. Система слоев по п. 1, в которой загрязнения керамического теплоизолирующего покрытия (13) представляют собой по меньшей мере оксид гафния и/или оксид алюминия, и/или оксид кремния, и/или оксид железа, и/или оксид титана, и/или оксид магния, и/или оксид кальция.
3. Система слоев по п. 1, в которой материал внутреннего керамического слоя (15) и материал наружного керамического слоя (18) одинаковы.
4. Система слоев по п. 1, в которой наружный керамический теплоизолирующий слой (18) имеет пористость по меньшей мере 16%, в частности, от 16% до 24%.
5. Система слоев по п. 4, в которой пористость наружного керамического слоя (18) составляет от 18% до 22%, в частности 20%.
6. Система слоев по п.3, в которой материал внутреннего керамического слоя (15), и/или наружного керамического слоя (18) содержит оксид циркония, в частности, частично стабилизированный оксид циркония, в частности, стабилизированный иттрием оксид циркония.
7. Система слоев по п. 6, в которой доля иттрия (Y) составляет 8 мас.%.
8. Система слоев по п.1, в которой внутренний керамический слой (15) по сравнению с наружным керамическим слоем (18) имеет пористость по меньшей мере на 3 об.% меньше.
9. Система слоев по п.1, в которой керамическое теплоизолирующее покрытие (13) выполнено только двухслойным (15, 18).
10. Система слоев по п.1, в которой наружный керамический теплоизолирующий слой (18) выполнен по меньшей мере на 10%, в частности, по меньшей мере на 20% толще, чем внутренний керамический теплоизолирующий слой (15).